СОДЕРЖАЩАЯ ПЛАСТИФИЦИРУЮЩУЮ ДОБАВКУ КОМПОЗИЦИЯ ДОБАВКИ-УСКОРИТЕЛЯ ТВЕРДЕНИЯ

1. Способ приготовления композиции добавки-ускорителя твердения посредством реакции растворимого в воде соединения кальция с растворимым в воде кремнистым соединением, при этом реакция растворимого в воде соединения кальция с растворимым в воде кремнистым соединением проводится в присутствии водного раствора, который содержит растворимый в воде гребенчатый полимер, подходящий в качестве пластифицирующей добавки для гидравлических вяжущих веществ.
2. Способ по п.1, отличающийся тем, что водный раствор, содержащий растворимый в воде гребенчатый полимер, подходящий в качестве пластифицирующей добавки для гидравлических вяжущих веществ, кроме того, содержит растворимое в воде соединение кальция и растворимое в воде кремнистое соединение в качестве компонентов, растворенных в нем.
3. Способ по п.1, отличающийся тем, что раствор растворимого в воде соединения кальция и раствор растворимого в воде кремнистого соединения добавляют к водному раствору, содержащему растворимый в воде гребенчатый полимер, подходящий в качестве пластифицирующей добавки для гидравлических вяжущих веществ.
4. Способ по п.3, отличающийся тем, что раствор растворимого в воде соединения кальция и/или раствор растворимого в воде кремнистого соединения содержит растворимый в воде гребенчатый полимер, подходящий в качестве пластифицирующей добавки для гидравлических вяжущих веществ.
5. Способ по п.3, отличающийся тем, что водный раствор, содержащий растворимый в воде гребенчатый полимер, подходящий в качестве пластифицирующей добавки для гидравлических вяжущих веществ, содержит растворимое в воде соединение кальция или растворимое в воде кремнистое соединение.
6. Способ по любому из пп.1 или 3, отличающийся тем, что компоненты применяют в следующих соотношениях:
i) 0,01-75, предпочтительно 0,01-51, наиболее предпочтительно 0,01-15% по весу растворимого в воде соединения кальция,
ii) 0,01-75, предпочтительно 0,01-55, наиболее предпочтительно 0,01-10% по весу растворимого в воде кремнистого соединения,
iii) 0,001-60, предпочтительно 0,1-30, наиболее предпочтительно 0,1-10% по весу растворимого в воде гребенчатого полимера, подходящего в качестве пластифицирующей добавки для гидравлических вяжущих веществ,
iv) 24-99, предпочтительно 50-99, наиболее предпочтительно 70-99% по весу воды.
7. Способ по любому из пп.1 или 3, отличающийся тем, что растворимое в воде соединение кальция присутствует как хлорид кальция, нитрат кальция, формат кальция, ацетат кальция, бикарбонат кальция, бромид кальция, карбонат кальция, цитрат кальция, хлорат кальция, фторид кальция, глюконат кальция, гидроксид кальция, оксид кальция, гипохлорид кальция, йодат кальция, йодид кальция, лактат кальция, нитрит кальция, оксалат кальция, фосфат кальция, пропионат кальция, силикат кальция, стеарат кальция, сульфат кальция, гемигидрат сульфата кальция, дигидрат сульфата кальция, сульфид кальция, тартрат кальция, алюминат кальция, трехкальциевый силикат и/или двухкальциевый силикат.
8. Способ по п.7, отличающийся тем, что растворимое в воде соединение кальция присутствует как хлорид кальция и/или нитрат кальция.
9. Способ по любому из пп.1 или 3, отличающийся тем, что растворимое в воде кремнистое соединение присутствует как силикат натрия, силикат калия, растворимое стекло, силикат алюминия, трехкальциевый силикат, двухкальциевый силикат, силикат кальция, кремниевая кислота, метасиликат натрия и/или метасиликат калия.
10. Способ по п.9, отличающийся тем, что растворимое в воде кремнистое соединение присутствует как метасиликат натрия, метасиликат калия и/или растворимое стекло.
11. Способ приготовления композиции добавки-ускорителя твердения посредством реакции соединения кальция, предпочтительно соли кальция, наиболее предпочтительно растворимой в воде соли кальция, с компонентом, содержащим диоксид кремния, в щелочной среде, отличающийся тем, что реакцию проводят в присутствии водного раствора растворимого в воде гребенчатого полимера, подходящего в качестве пластифицирующей добавки для гидравлических вяжущих веществ.
12. Способ приготовления добавки-ускорителя твердения по п.11, отличающийся тем, что соединение кальция представляет собой гидроксид кальция и/или оксид кальция.
13. Способ приготовления добавки-ускорителя твердения по п.11 или 12, отличающийся тем, что компонент, содержащий диоксид кремния, выбирают из группы кремнеземной пыли, пирогенного кремнезема, осажденного кремнезема, шлака доменной печи, и/или кварцевого песка.
14. Способ приготовления добавки-ускорителя твердения по любому из пп.11 или 12, отличающийся тем, что значение рН является выше, чем 9.
15. Способ по любому из пп.11 или 12, отличающийся тем, что молярное соотношение кальция соединения кальция к кремнию компонента, содержащего диоксид кремния, составляет от 0,6 до 2, предпочтительно 1,1-1,8.
16. Способ по любому из пп.11 или 12, отличающийся тем, что весовое соотношение воды к сумме соединения кальция и компонента, содержащего диоксид кремния, составляет от 0,2 до 50, предпочтительно 2-10, наиболее предпочтительно 4-6.
17. Способ по любому из пп.1-5, 8, 10-12, отличающийся тем, что растворимый в воде гребенчатый полимер, подходящий в качестве пластифицирующей добавки для гидравлических вяжущих веществ, присутствует в качестве сополимера, который содержит на основной цепи боковые цепи, имеющие группы простого эфира и кислотные группы.
18. Способ по любому из пп.1-5, 8, 10-12, отличающийся тем, что растворимый в воде гребенчатый полимер, подходящий в качестве пластифицирующей добавки для гидравлических вяжущих веществ, присутствует в качестве сополимера, который получают посредством радикальной полимеризации в присутствии мономера кислоты, предпочтительно мономера карбоновой кислоты, и макромономера полиэфира, так, что в целом, по крайней мере, 45 мол.%, предпочтительно, по крайней мере, 80 мол.% всех структурных звеньев сополимера получают посредством включения мономера кислоты, предпочтительно мономера карбоновой кислоты, и макромономера полиэфира в виде полимеризованных звеньев.
19. Способ по п.18, отличающийся тем, что структурное звено получают в сополимере посредством включения мономера кислоты в виде полимеризованных звеньев, где структурное звено соответствует одной из общих формул (Ia), (Ib), (Ic) и/или (Id)
(Ia)
1
1
4
где R являются одинаковыми или разными и представлены Н и/или прямой или разветвленной C-C алкильной группой;
n
2n
n
2n
X являются одинаковыми или разными и представлены NH-(CH), где n=1, 2, 3 или 4 и/или O-(CH), где n=1, 2, 3 или 4 и/или не представленным звеном;
2
2
3
3
2
3
2
6
4
3
R являются одинаковыми или разными и представлены O, SOH, POH, О-POН и/или паразамещенным CH-SOH, при условии, что, если X является не представленным звеном, то R представлен ОН;
3
1
4
где R являются одинаковыми или разными и представлены Н и/или прямой или разветвленной C-C алкильной группой;
n=0, 1, 2, 3 или 4;
4
3
3
2
3
2
6
4
3
R являются одинаковыми или разными и представлены SOH, POH, О-POH и/или паразамещенным CH-SOH;
5
1
4
где R являются одинаковыми или разными и представлены Н и/или прямой или разветвленной C-C алкильной группой;
Z являются одинаковыми или разными и представлены O и/или NH;
6
1
4
где R являются одинаковыми или разными и представлены Н и/или прямой или разветвленной C-C алкильной группой;
Q являются одинаковыми или разными и представлены NH и/или O;
7
9
9
n
2n
3
n
2n
n
2n
3
2
n
2n
3
2
6
4
3
6
4
3
2
6
4
3
2
m
2m
e
α
х'
2х'
2
6
5
1
4
R являются одинаковыми или разными и представлены Н, (CH)-SOН, где n=0, 1, 2, 3 или 4, (CH)-OH, где n=0, 1, 2, 3 или 4; (CH)-POH, где n=0, 1, 2, 3 или 4, (CH)-OPOH, где n=0, 1, 2, 3 или 4, (CH)-SOH, (СН)-POH, (СН)-ОРОH и/или (CH)-O-(A'O)-R, где m=0, 1, 2, 3 или 4, е=0, 1, 2, 3 или 4, А'=СH, где х'=2, 3, 4 или 5 и/или CHC(CH)Н-, α=целое число от 1 до 350, где R являются одинаковыми или разными и представлены прямой или разветвленной C-C алкильной группой.
20. Способ по п.18, отличающийся тем, что структурное звено получают в сополимере посредством включения макромономера полиэфира в виде полимеризованных звеньев, где структурное звено соответствует одной из общих формул (IIа), (IIb) и/или (IIс)
10
11
12
1
4
где R, R и R в каждом случае являются одинаковыми или разными и независимо друг от друга, представлены Н и/или прямой или разветвленной C-C алкильной группой;
1
6
2
6
10
6
4
E являются одинаковыми или разными и представлены прямой или разветвленной C-C алкиленовой группой, циклогексиленовой группой, СН-СH, орто-, мета- или паразамещенным CH и/или непредставленным звеном;
G являются одинаковыми или разными и представлены O, NH и/или CO-NH, при условии, что, если E является непредставленным звеном, то G также присутствует как непредставленное звено;
х
2x
2
6
5
А являются одинаковыми или разными и представлены CH, где x=2, 3, 4 и/или 5 (предпочтительно х=2) и/или CHCH(CH);
n являются одинаковыми или разными и представлены 0, 1, 2, 3, 4 и/или 5;
a являются одинаковыми или разными и представлены целым числом от 2 до 350 (предпочтительно 10-200);
13
1
4
2
3
R являются одинаковыми или разными и представлены Н, прямой или разветвленной C-C алкильной группой, CO-NH, и/или COCH;
14
1
4
где R являются одинаковыми или разными и представлены Н и/или прямой или разветвленной C-C алкильной группой;
1
6
2
6
10
6
4
Е являются одинаковыми или разными и представлены прямой или разветвленной C-C алкиленовой группой, циклогексиленовой группой, CH-CH, орто-, мета- или паразамещенным CH и/или непредставленным звеном;
G являются одинаковыми или разными и представлены непредставленным звеном, O, NH и/или CO-NH, при условии, что, если Е является непредставленным звеном, то G также присутствует как непредставленное звено;
х
2x
2
6
5
А являются одинаковыми или разными и представлены CH, где х=2, 3, 4 и/или 5 и/или CHCH(CH);
n являются одинаковыми или разными и представлены 0, 1, 2, 3, 4 и/или 5
а являются одинаковыми или разными и представлены целым числом от 2 до 350;
D являются одинаковыми или разными и представлены непредставленным звеном, NH и/или О, при условии, что если D является непредставленным звеном: b=0, 1, 2, 3 или 4 и с=0, 1, 2, 3 или 4, где b+с=3 или 4, и при условии, что, если D является NH и/или О: b=0, 1, 2 или 3, с=0, 1, 2 или 3, где b+с=2 или 3;
15
1
4
2
3
R являются одинаковыми или разными и представлены Н, прямой или разветвленной C-C алкильной группой, CO-NH, и/или COCH;
16
17
18
1
4
где R, R и R в каждом случае являются одинаковыми или разными и, независимо друг от друга, представлены Н и/или прямой или разветвленной C-C алкильной группой;
1
6
2
6
10
6
4
E являются одинаковыми или разными и представлены прямой или разветвленной C-C алкиленовой группой, циклогексиленовой группой, CH-CH, орто-, мета- или паразамещенным CH и/или непредставленным звеном,
x
2x
2
6
5
А являются одинаковыми или разными и представлены CH, где х=2, 3, 4 и/или 5 и/или СНСН(СН);
n являются одинаковыми или разными и представлены 0, 1, 2, 3, 4 и/или 5;
x
2x
2
6
5
L являются одинаковыми или разными и представлены CH, где x=2, 3, 4 и/или 5 и/или СН-СН(СН);
а являются одинаковыми или разными и представлены целым числом от 2 до 350;
d являются одинаковыми или разными и представлены целым числом от 1 до 350;
19
1
4
R являются одинаковыми или разными и представлены Н и/или прямой или разветвленной C-C алкильной группой,
20
1
4
R являются одинаковыми или разными и представлены Н и/или прямой C-C алкильной группой.
21. Способ по п.18, отличающийся тем, что структурное звено получают в сополимере посредством включения макромономера полиэфира в виде полимеризованных звеньев, где структурное звено соответствует общей формуле (IId)
21
22
23
1
4
где R, R и R в каждом случае являются одинаковыми или разными и, независимо друг от друга, представлены Н и/или прямой или разветвленной C-C алкильной группой;
х
2x
2
6
5
А являются одинаковыми или разными и представлены CH, где х=2, 3, 4 и/или 5 и/или СНСН(СН);
а являются одинаковыми или разными и представлены целым числом от 2 до 350;
24
1
4
1
4
R являются одинаковыми или разными и представлены Н и/или прямой или разветвленной C-C алкильной группой, предпочтительно C-C алкильной группой.
22. Способ по п.18, отличающийся тем, что поликонденсаты, содержащие
- (I) по крайней мере, одно структурное звено, состоящее из ароматического или гетероароматического фрагмента, имеющего боковую цепь полиэфира и - (II) по крайней мере, одно структурное звено, состоящее из ароматического или гетероароматического фрагмента, имеющего, по крайней мере, одну группу сложного эфира фосфорной кислоты и/или ее соли
присутствуют в водном растворе, который содержит растворимый в воде гребенчатый полимер, подходящий в качестве пластифицирующей добавки для гидравлических вяжущих веществ.
23. Способ по п.22, отличающийся тем, что в поликонденсате структурные звенья (I) и (II) представлены следующими общими формулами
где А являются одинаковыми или разными и представлены замещенным или незамещенным ароматическим или гетероароматическим соединением, имеющий 5-10 атомов C,
где В являются одинаковыми или разными и представлены N, NH или O где
n представляет собой 2, если В представляет собой N, и n представляет собой 1, если В представляет собой NH или O,
1
2
1
10
5
8
где R и R, независимо друг от друга, являются одинаковыми или разными и представлены разветвленным или прямым C--C-алкильным радикалом, C--C-циклоалкильным радикалом, арильным радикалом, гетероарильным радикалом или Н,
где a являются одинаковыми или разными и представлены целым числом от 1 до 300,
1
10
5
8
где X являются одинаковыми или разными и представлены разветвленным или прямым С--C-алкильным радикалом, C--C-циклоалкильным радикалом, арильным радикалом, гетероарильным радикалом или Н
где D являются одинаковыми или разными и представлены замещенным или незамещенным гетероароматическим соединением, имеющим 5-10 атомов С,
где Е являются одинаковыми или разными и представлены N, NH или O,
где m представляет собой 2, если Е представляет собой N, и m представляет собой 1, если Е представляет собой NH или O,
3
4
1
10
5
8
где R и R, независимо друг от друга, являются одинаковыми или разными и представлены разветвленным или прямым C--C-алкильным радикалом, C--C-циклоалкильным радикалом, арильным радикалом, гетероарильным радикалом или Н,
где b являются одинаковыми или разными и представлены целым числом от 1 до 300,
где М, независимо друг от друга, является ионом щелочного металла, ионом щелочноземельного металла, ионом аммония, ионом органического аммония и/или Н,
а является 1, или в случае ионов щелочноземельного металла 1/2.
в
24. Способ по любому из пп.1-5, 8, 10-12, 19-23, отличающийся тем, что реакцию проводят полностью или частично в присутствии водного раствора, содержащего повышающий вязкость полимер, выбранный из группы производных полисахарида и/или (со)полимеров со средним молекулярным весом М выше, чем 500000 г/моль, более предпочтительно выше чем 1000000 г/моль, (со)полимеров, содержащих структурные звенья, полученные (предпочтительно посредством радикальной полимеризации) из неионогенных производных мономера (мет)акриламида и/или производных мономера сульфоновой кислоты.
в
25. Способ по п.24, отличающийся тем, что повышающий вязкость полимер является производной полисахарида, выбранной из группы метилцеллюлозы, гидроксиэтилцеллюлозы (ГЭЦ), гидроксипропилцеллюлозы (ГПЦ), метилгидроксиэтилцеллюлозы (МГЭЦ), метилгидроксипропилцеллюлозы (МГПЦ) и/или (со)полимерами со средним молекулярным весом М выше, чем 500000 г/моль, более предпочтительно выше, чем 1000000 г/моль, (со)полимерами, содержащими структурные звенья, полученные (предпочтительно посредством радикальной полимеризации) из неионогенных производных мономера (мет)акриламида, выбранных из группы акриламида, предпочтительно акриламида, метакриламида, N-метилакриламида, N-метилметакриламида, N,N-диметилакриламида, N-этилакриламида, N,N-диэтилакриламида, N-циклогексилакриламида, N-бензилакриламида, N,N-диметиламинопропилакриламида, N,N-диметиламиноэтилакриламида и/или N-трет-бутилакриламида и/или производных мономера сульфоновой кислоты, выбранных из группы 2-акриламидо-2-метилпропансульфоновой кислоты, 2-метакриламидо-2-метилпропансульфоновой кислоты, 2-акриламидобутансульфоновой кислоты, и/или 2-акриламидо-2,4,4-триметилпентансульфоновой кислоты или солей упомянутых кислот.
26. Способ по любому из пп.1-5, 8, 10-12, 19-23, отличающийся тем, что реакцию проводят полностью или частично в присутствии водного раствора, содержащего добавки-ускорители твердения, выбранные из группы алканоламинов, предпочтительно триизопропаноламинов и/или тетрагидроксиэтилэтилендиамина.
27. Способ по любому из пп.1-5, 8, 10-12, 19-23, отличающийся тем, что реакцию проводят полностью или частично в присутствии водного раствора, содержащего добавки для замедления схватывания, выбранные из группы лимонной кислоты, винной кислоты, глюконовой кислоты, фосфоновой кислоты, амино-триметиленфосфоновой кислоты, этилендиаминотетра(метиленфосфоновой) кислоты, диэтилентриаминопента(метиленфосфоновой) кислоты, в каждом случае, включая соответствующие соли кислот, пирофосфатов, пентаборатов, метаборатов и/или сахара.
28. Способ по любому из пп.1-5, 8, 10-12, 19-23, за которым следует стадия процесса, где композицию добавки-ускорителя твердения сушат, предпочтительно способом распылительной сушки.
29. Композиция добавки-ускорителя твердения, которую получают при помощи способа по любому из пп.1-28.
30. Композиция, предпочтительно водная суспензия добавки-ускорителя твердения, содержащая растворимый в воде гребенчатый полимер, подходящий в качестве пластифицирующей добавки для гидравлических вяжущих веществ, и частицы гидросиликата кальция с диаметром частицы меньше, чем 500 нм, предпочтительно меньше, чем 300 нм, более предпочтительно меньше, чем 200 нм, при этом размеры частиц гидросиликата кальция были измерены посредством аналитического ультрацентрифугирования.
2
31. Композиция, предпочтительно водная суспензия добавки-ускорителя твердения по п.30, где гидросиликат кальция представляет собой фошагит, гиллебрандит, ксонотлит, некоит, клинотоберморит, 9Å - тоберморит (риверсайдит), 11Å - тоберморит, 14Å - тоберморит (пломбиерит), дженнит, метадженнит, кальциевый хондродит, афвиллит, α - CSH, деллаит, джаффеит, розенханит, киллалаит и/или суолунит.
32. Композиция, предпочтительно водная суспензия добавки-ускорителя твердения по любому из пп.30 или 31, где молярное соотношение кальция к кремнию в гидросиликате кальция составляет от 0,6 до 2, предпочтительно 1,1-1,8.
33. Композиция, предпочтительно водная суспензия добавки-ускорителя твердения по любому из пп.30 или 31, где молярное соотношение кальция к воде в гидросиликате кальция составляет от 0,6 до 6, предпочтительно 0,6-2, более предпочтительно 0,8-2.
34. Композиция, предпочтительно водная суспензия добавки-ускорителя твердения по любому из пп.30 или 31, где растворимый в воде гребенчатый полимер, подходящий в качестве пластифицирующей добавки для гидравлических вяжущих веществ, присутствует в качестве сополимера, который содержит на основной цепи боковые цепи, имеющие группы простого эфира и кислотные группы.
35. Композиция, предпочтительно водная суспензия добавки-ускорителя твердения по п.34, где растворимый в воде гребенчатый полимер, подходящий в качестве пластифицирующей добавки для гидравлических вяжущих веществ, присутствует в качестве сополимера, который получают посредством радикальной полимеризации в присутствии мономера кислоты, предпочтительно мономера карбоновой кислоты, и макромономера полиэфира, так, что в целом, по крайней мере, 45 мол.%, предпочтительно, по крайней мере, 80 мол.% всех структурных звеньев сополимера получают посредством включения мономера кислоты, предпочтительно мономера карбоновой кислоты, и макромономера полиэфира в виде полимеризованных звеньев.
36. Композиция, предпочтительно водная суспензия добавки-ускорителя твердения по п.35, где структурное звено получают в сополимере посредством включения мономера кислоты в виде полимеризованных звеньев, где структурное звено соответствует одной из общих формул (Ia), (Ib), (Ic) и/или (Id)
1
1
4
где R являются одинаковыми или разными и представлены Н и/или прямой или разветвленной C-C алкильной группой;
n
2n
n
2n
X являются одинаковыми или разными и представлены NH-(CH), где n=1, 2, 3 или 4 и/или O-(СН), где n=1, 2, 3 или 4 и/или непредставленным звеном;
2
2
3
3
2
3
2
6
4
3
R являются одинаковыми или разными и представлены OH, SOH, POH, O-POH и/или паразамещенным CH-SOH, при условии, что, если X является непредставленным звеном, то R представлен ОН;
3
1
4
где R являются одинаковыми или разными и представлены Н и/или прямой или разветвленной C-C алкильной группой;
n=0, 1, 2, 3 или 4;
4
3
3
2
3
2
6
4
3
R являются одинаковыми или разными и представлены SOH, POH, O-POH и/или паразамещенным CH-SOH;
(Ic)
5
1
4
где R являются одинаковыми или разными и представлены Н и/или прямой или разветвленной C-C алкильной группой;
Z являются одинаковыми или разными и представлены O и/или NH;
6
1
4
где R являются одинаковыми или разными и представлены Н и/или прямой или разветвленной C-C алкильной группой;
Q являются одинаковыми или разными и представлены NH и/или O;
7
9
9
n
2n
3
n
2n
n
2n
3
2
n
2n
3
2
6
4
3
6
4
3
2
6
4
2
2
m
2m
e
α
х
2x'
2
6
5
1
4
R являются одинаковыми или разными и представлены Н, (CH)-SOH, где n=0, 1, 2, 3 или 4, (СН)-ОН, где n=0, 1, 2, 3 или 4; (CH)-POH, где n=0, 1, 2, 3 или 4, (СН)-OPOH. где n=0, 1, 2, 3 или 4, (CH)-SOH, (СН)-POH, (CH)-OPOH и/или (CH)-O-(A'O)-R, где m=0, 1, 2, 3 или 4, е=0, 1, 2, 3 или 4, А'=СН, где х'=2, 3, 4 или 5 и/или СНC(CH)H-, α=целое число от 1 до 350, где R являются одинаковыми или разными и представлены прямой или разветвленной C-C алкильной группой.
37. Композиция, предпочтительно водная суспензия добавки-ускорителя твердения по п.35 или 36, где структурное звено получают в сополимере посредством включения макромономера полиэфира в виде полимеризованных звеньев, где структурное звено соответствует одной из общих формул (IIа), (IIb) и/или (IIс)
10
11
12
1
4
где R, R и R в каждом случае являются одинаковыми или разными и, независимо друг от друга, представлены Н и/или прямой или разветвленной C-C алкильной группой;
1
6
2
6
10
6
4
E являются одинаковыми или разными и представлены прямой или разветвленной C-C алкиленовой группой, циклогексиленовой группой, CH-CH, орто-, мета- или паразамещенным CH и/или непредставленным звеном;
G являются одинаковыми или разными и представлены О, NH и/или CO-NH, при условии, что, если Е является непредставленным звеном, то G также присутствует как непредставленное звено;
х
2x
2
6
5
А являются одинаковыми или разными и представлены СН, где x=2, 3, 4 и/или 5 (предпочтительно x=2) и/или СНСН(СН);
n являются одинаковыми или разными и представлены 0, 1, 2, 3, 4 и/или 5;
а являются одинаковыми или разными и представлены целым числом от 2 до 350 (предпочтительно 10-200);
13
1
4
2
3
R являются одинаковыми или разными и представлены Н, прямой или разветвленной C-C алкильной группой, CO-NH, и/или COCH;
14
1
4
где R являются одинаковыми или разными и представлены Н и/или прямой или разветвленной C-C алкильной группой;
1
6
2
6
10
6
4
Е являются одинаковыми или разными и представлены прямой или разветвленной C-C алкиленовой группой, циклогексиленовой группой, СН-CН, орто-, мета- или паразамещенным СН и/или непредставленным звеном;
G являются одинаковыми или разными и представлены непредставленным звеном, О, NH и/или CO-NH, при условии, что, если Е является непредставленным звеном, то G также присутствует как непредставленное звено;
х
2х
2
6
5
А являются одинаковыми или разными и представлены СН, где х=2, 3, 4 и/или 5 и/или СНСН(СН);
n являются одинаковыми или разными и представлены 0, 1, 2, 3, 4 и/или 5
а являются одинаковыми или разными и представлены целым числом от 2 до 350;
D являются одинаковыми или разными и представлены непредставленным звеном, NH и/или О, при условии, что если D является непредставленным звеном: b=0, 1, 2, 3 или 4 и с=0, 1, 2, 3 или 4, где b+с=3 или 4, и при условии, что, если D является NH и/или О: b=0, 1, 2 или 3, с=0, 1, 2 или 3, где b+с=2 или 3;
15
1
4
2
3
R являются одинаковыми или разными и представлены Н, прямой или разветвленной C-C алкильной группой, CO-NH, и/или COCH;
16
17
18
1
4
где R, R и R в каждом случае являются одинаковыми или разными и независимо друг от друга представлены Н и/или прямой или разветвленной C-C алкильной группой;
1
6
2
6
10
6
4
Е являются одинаковыми или разными и представлены прямой или разветвленной C-C алкиленовой группой, циклогексиленовой группой, СН- СН, орто-, мета- или паразамещенным CН и/или непредставленным звеном,
х
2x
2
6
5
А являются одинаковыми или разными и представлены СН, где х=2, 3, 4 и/или 5 и/или CHCH(СН);
n являются одинаковыми или разными и представлены 0, 1, 2, 3, 4 и/или 5;
х
2x
2
6
5
L являются одинаковыми или разными и представлены СН, где х=2, 3, 4 и/или 5 и/или СН-СН(СН);
а являются одинаковыми или разными и представлены целым числом от 2 до 350;
d являются одинаковыми или разными и представлены целым числом от 1 до 350;
19
1
4
R являются одинаковыми или разными и представлены Н и/или прямой или разветвленной C-C алкильной группой,
20
1
4
R являются одинаковыми или разными и представлены Н и/или прямой C-C алкильной группой.
38. Композиция, предпочтительно суспензия добавки-ускорителя твердения по п.37, где структурное звено получают в сополимере посредством включения макромономера полиэфира в виде полимеризованных звеньев, где структурное звено соответствует общей формуле (IId)
21
22
23
1
4
где R, R и R в каждом случае являются одинаковыми или разными и независимо друг от друга представлены Н и/или прямой или разветвленной C-C алкильной группой;
х
2x
2
6
5
А являются одинаковыми или разными и представлены СН, где х=2, 3, 4 и/или 5 и/или СНСН(CH);
а являются одинаковыми или разными и представлены целым числом от 2 до 350;
24
1
4
1
4
R являются одинаковыми или разными и представлены Н и/или прямой или разветвленной C-C алкильной группой, предпочтительно C-C алкильной группой.
39. Композиция, предпочтительно суспензия добавки-ускорителя твердения по п.35, которая содержит поликонденсаты, при этом поликонденсаты содержат
- (I) по крайней мере, одно структурное звено, состоящее из ароматического или гетероароматического фрагмента, имеющего боковую цепь полиэфира и (II) по крайней мере, одно структурное звено, состоящее из ароматического или гетероароматического фрагмента, имеющего, по крайней мере, одну группу сложного эфира фосфорной кислоты.
в
40. Композиция, предпочтительно водная суспензия добавки-ускорителя твердения по любому из пп.30, 31, 35 или 36, которая содержит повышающий вязкость полимер, выбранный из группы производных полисахарида и/или (со)полимеров со средним молекулярным весом М выше, чем 500000 г/моль, более предпочтительно выше, чем 1000000 г/моль, (со)полимеров, содержащих структурные звенья, полученные (предпочтительно посредством радикальной полимеризации) из неионогенных производных мономера (мет)акриламида и/или производных мономера сульфоновой кислоты.
41. Композиция по любому из пп.30, 31, 35 или 36, которая находится в порошковой форме.
42. Применение композиции добавки-ускорителя твердения по п.29 или композиции по любому из пп.30-41 в смесях строительных материалов, содержащих цемент, гипс, ангидрит, шлак, предпочтительно молотый гранулированный шлак доменной печи, золу пылеугольного топлива, пыль кремнезема, метакаолин, природные вулканические туфы, прокаленный битумный сланец, кальциевосульфоалюминатный цемент и/или кальциевоалюминатный цемент, предпочтительно в смесях строительных материалов, которые содержат в основном цемент в качестве гидравлического вяжущего вещества.
43. Применение композиции добавки-ускорителя твердения по п.29 или композиции по любому из пп.30-41 для уменьшения проницаемости затвердевших смесей строительных материалов в отношении водных растворов, смесей строительных материалов, содержащих цемент, гипс, ангидрит, шлак, предпочтительно молотый гранулированный шлак доменной печи, золу пылеугольного топлива, пыль кремнезема, метакаолин, природные вулканические туфы, прокаленный битумный сланец, кальциевосульфоалюминатный цемент и/или кальциевоалюминатный цемент, при этом предпочтительно смеси строительных материалов содержат в основном цемент в качестве гидравлического вяжущего вещества.
44. Смеси строительных материалов, содержащие композицию добавки-ускорителя твердения по п.29 или любому из пп.30-41 и цемент, гипс, ангидрит, шлак, предпочтительно молотый гранулированный шлак доменной печи, золу пылеугольного топлива, пыль кремнезема, метакаолин, природные вулканические туфы, прокаленный битумный сланец, кальциевосульфоалюминатный цемент и/или кальциевоалюминатный цемент.